ТЕРМООБРАБАТЫВАЕМОЕ ИЗДЕЛИЕ С ПОКРЫТИЕМ С БРЕКЕРНЫМ СЛОЕМ С РАСШИРЕННЫМИ ВОЗМОЖНОСТЯМИ ОКРАШИВАНИЯ

1. Изделие с покрытием, включающее слоистую систему, нанесенную на стеклянную основу, причем слоистая система содержит:
- первый диэлектрический слой, содержащий нитрид кремния;
- первый слой, содержащий NiCr, на стеклянной основе поверх по меньшей мере первого слоя, содержащего нитрид кремния;
- второй диэлектрический слой, содержащий нитрид кремния, на стеклянной основе поверх по меньшей мере первого слоя, содержащего нитрид кремния, и первого слоя, содержащего NiCr;
- второй слой, содержащий NiCr, на стеклянной основе поверх по меньшей мере второго диэлектрического слоя;
- третий диэлектрический слой, содержащий нитрид кремния, на стеклянной основе поверх по меньшей мере второго слоя, содержащего NiCr;
причем второй слой, содержащий NiCr, является отражающим инфракрасное излучение слоем и имеет толщину порядка 140-220 Å и по меньшей мере в два раза толще, чем первый слой, содержащий NiCr, причем второй диэлектрический слой, содержащий нитрид кремния, расположен между первым и вторым слоями, содержащими NiCr.
2. Изделие с покрытием по п.1, причем второй диэлектрический слой, содержащий нитрид кремния, находится непосредственно между и в контакте с первым и вторым слоями, содержащими NiCr.
x
3. Изделие с покрытием по любому из предыдущих пунктов, в котором по меньшей мере один из первого и второго слоев, содержащих NiCr, содержит NiCrN.
x
4. Изделие с покрытием по п.1, в котором каждый из первой и второго слоев, содержащих NiCr, содержит NiCrN.
5. Изделие с покрытием по п.1, где изделие с покрытием имеет окраску, характеризующуюся: величиной а* со стороны стекла в отражении от -22 до -10 и величиной b* со стороны стекла в отражении от -9 до 0.
6. Изделие с покрытием по п.1, в котором второй слой, содержащий NiCr, по меньшей мере в три раза толще, чем первый содержащий NiCr слой.
7. Изделие с покрытием по п.1, в котором второй слой, содержащий NiCr, по меньшей мере в четыре раза толще, чем первый слой, содержащий NiCr.
8. Изделие с покрытием по п.1, в котором второй слой, содержащий NiCr, по меньшей мере в пять раз толще, чем первый слой, содержащий NiCr.
9. Изделие с покрытием по п.1, в котором изделие с покрытием термообработано и имеет величину ΔЕ* (со стороны стекла в отражении) не более 4,0 после и/или вследствие термообработки.
10. Изделие с покрытием по п.1, где изделие с покрытием термообработано и имеет величину ΔЕ* (со стороны стекла в отражении) не более 3,0 после и/или вследствие термообработки.
11. Изделие с покрытием по п.1, где изделие с покрытием имеет пропускание в видимой части спектра примерно 15-30%.
12. Изделие с покрытием по п.1, в котором слоистая система по существу состоит из первого, второго и третьего диэлектрических слоев, и первый и второй слои содержат NiCr.
13. Изделие с покрытием по п.1, где изделие с покрытием не содержит отражающего инфракрасное (ИК) излучение металлического слоя на основе любого из Ag или Au.
14. Изделие с покрытием по п.1, где изделие с покрытием включает теплоизоляционный оконный блок или монолитное окно.
15. Изделие с покрытием по п.1, в котором по меньшей мере один из первого и второго слоев, содержащих NiCr, по существу не содержит оксидов.
16. Изделие с покрытием, содержащее слоистую систем, нанесенную на стеклянную основу, причем слоистая система содержит:
- первый диэлектрический слой, содержащий нитрид кремния;
- первый слой, содержащий NbZr, на стеклянной основе поверх по меньшей мере первого диэлектрического слоя;
- второй диэлектрический слой, содержащий нитрид кремния, на стеклянной основе поверх по меньшей мере первого диэлектрического слоя и первого слоя, содержащего NbZr;
- второй слой, содержащий NbZr, на стеклянной основе поверх по меньшей мере второго диэлектрического слоя;
- третий диэлектрический слой, содержащий нитрид кремния, на стеклянной основе поверх по меньшей мере второго слоя, содержащего NbZr;
причем второй диэлектрический слой, содержащий нитрид кремния, находится непосредственно между и в контакте с первым и вторым слоями, содержащими NbZr, и
второй слой, содержащий NbZr, является слоем, отражающим инфракрасное излучение, по меньшей мере в два раза толще, чем первый слой, содержащий NbZr, причем второй диэлектрический слой, содержащий нитрид кремния, расположен между первым и вторым слоями, содержащими NbZr.
17. Изделие с покрытием по п.16, в котором по меньшей мере один из первого и второго слоев, содержащих NbZr, азотирован.
18. Изделие с покрытием по п.16, в котором каждый из первого и второго слоев, содержащих NbZr, азотирован.
x
19. Изделие с покрытием по п.16, в котором каждый из первого и второго слоев, содержащих NbZr, по существу состоит из NbZr и/или NbZrN.
20. Изделие с покрытием по п.16, в котором второй слой, содержащий NbZr, по меньшей мере в четыре раза толще, чем первый слой, содержащий NbZr.
21. Изделие с покрытием по п.16, которое является термообработанным и имеет величину ΔЕ* (со стороны стекла в отражении) не более 3,0 после и/или вследствие термообработки.
22. Изделие с покрытием по п.16, которое имеет пропускание в видимой части спектра примерно 15-30%.
23. Изделие с покрытием по п.16, которое не содержит отражающего инфракрасное (ИК) излучение слоя на основе любого из Ag или Au.
24. Изделие с покрытием по п.16, которое содержит теплоизоляционный оконный блок или монолитное окно.
25. Изделие с покрытием по п.16, в котором указанный второй диэлектрический слой по меньшей мере в три раза толще, чем первый диэлектрический слой.
26. Изделие с покрытием по п.16, которое имеет окраску, характеризующуюся: величиной а* со стороны стекла в отражении от -22 до -10, и величиной b* со стороны стекла в отражении от -9 до 0.
27. Изделие с покрытием по п.16, которое не подвергалось термообработке.